(57)【特許請求の範囲】
【請求項１】
第１の生地と第２の生地で少なくとも構成されるスポーツ用タイツであって、
前記両生地が接着剤で積層一体化されている接着部と、非接着部を含み、
前記接着部は接着剤が独立した島部で構成されており、所定伸長率における応力が部分的に異なり、
前記第１の生地と第２の生地は相互に表地にも裏地にもなり、リバーシブル着用が可能であることを特徴とするスポーツ用タイツ。
【請求項２】
前記第１の生地と第２の生地は編み物であり、かつ前記両生地の単位面積当たりの質量（目付）はそれぞれ９０〜２００ｇ／ｍ2である請求項１に記載のスポーツ用タイツ。
【請求項３】
前記接着部は、ドット状及び／又はハニカム状である請求項１又は２に記載のスポーツ用タイツ。
【請求項４】
前記接着部の接着面積率は、５５％以上６５％未満の部分と、３５％以上４５％未満の部分と、３５％未満の部分を含む請求項１〜３のいずれかに記載のスポーツ用タイツ。
【請求項５】
前記非接着部は、少なくとも臀部及び膝裏部に存在する請求項１〜４のいずれか１項に記載のスポーツ用タイツ。
【請求項６】
前記接着部は荷重１４．７Ｎで伸長率は４０〜８０％であり、かつ体長方向より体周方向の伸長率が低い請求項１〜５のいずれか１項に記載のスポーツ用タイツ。
【請求項７】
前記非接着部は、荷重４．９〜１４．７Ｎの範囲において、体長方向より体周方向の伸長率が低い請求項１〜６のいずれか１項に記載のスポーツ用タイツ。
【請求項８】
前記スポーツ用タイツは、いずれの箇所においてもＪＩＳ  Ｌ  １０９６  Ａ法(フラジール法)試験で１０〜７０ｃｍ3／ｃｍ2・ｓの通気性を有する請求項１〜７のいずれか１項に記載のスポーツ用タイツ。
【請求項９】
前記スポーツ用タイツは、質量が８０〜１６５ｇである請求項１〜８のいずれか１項に記載のスポーツ用タイツ。
【請求項１０】
前記スポーツ用タイツの裾はたち切りされている請求項１〜９のいずれか１項に記載のスポーツ用タイツ。
【発明の詳細な説明】
【技術分野】
【０００１】
本発明はスポーツ用タイツに関する。さらに好適にはマラソン、ジョギング、散歩等のスポーツ用タイツに関する。
【背景技術】
【０００２】
マラソン等のスポーツ用タイツは、大臀部、太腿部、膝回り、ふくらはぎ部等の必要な筋肉に着圧パワーをかけたり、筋肉の振動を抑えたり、あるいは腰部を締めて姿勢制御する等の様々なコンプレッションタイプのものが知られている。従来、スポーツ用タイツはポリウレタン糸等の弾性糸を含む伸縮性編物生地を使用し、必要な個所には弾性の高い伸縮性編物生地を配置し、その他の箇所には弾性の低い伸縮性編物生地を配置していた（例えば特許文献１〜２）。また、特許文献３〜４には、表地と裏地の間に樹脂又は接着剤を塗布し、伸縮性を有するパーツ生地にすることが対案されている。
【先行技術文献】
【特許文献】
【０００３】
【特許文献１】特開２００５−２２６２１７号公報
【特許文献２】特開２０１３−０６７９２６号公報
【特許文献３】特開２０１３−００２０１７号公報
【特許文献４】特開２００４−０６０１０２号公報
【発明の概要】
【発明が解決しようとする課題】
【０００４】
しかし、特許文献１〜２で提案されているタイツは編み物の単位面積当たりの質量（目付）が重く、軽いタイツを得ることは困難であった。また、特許文献３〜４で提案されている衣類も目付を軽くするための工夫はなされておらず、さらなる改良が求められていた。
【０００５】
本発明は、前記従来の問題を解決するため、全体の質量を軽くし、着用者の負担を少なくし、運動機能性の高いスポーツ用タイツを提供する。
【課題を解決するための手段】
【０００６】
本発明のスポーツ用タイツは、第１の生地と第２の生地で少なくとも構成されるスポーツ用タイツであって、前記両生地が接着剤で積層一体化されている接着部と、非接着部を含み、前記接着部は接着剤が独立した島部で構成されており、所定伸長率における応力が部分的に異なり、前記第１の生地と第２の生地は相互に表地にも裏地にもなり、リバーシブル着用が可能であることを特徴とする。
【発明の効果】
【０００７】
本発明のスポーツ用タイツは、第１の生地と第２の生地の両生地が接着剤で積層一体化されている接着部と、非接着部を含み、前記接着部は接着剤が独立した島部で構成されており、所定伸長率における応力が部分的に異なることにより、全体の質量を軽くし、着用者の負担を少なくし、運動機能性の高いスポーツ用タイツを提供できる。
【図面の簡単な説明】
【０００８】
【図１】図１Ａは本発明の一実施例のスポーツ用タイツ（ロングタイツ）の正面図、図１Ｂは同背面図、図１Ｃは同右側面図である。
【図２】図２Ａは本発明の一実施例のスポーツ用タイツにおけるハニカム状接着部の模式的説明図、図２Ｂは同ドット状接着部（高密度）の模式的説明図、図２Ｃは同ドット状接着部（低密度）の模式的説明図である。
【図３】図３Ａは本発明の一実施例のスポーツ用タイツにおけるパワー部の体長方向の荷重―伸長率ヒステリシス曲線、図３Ｂは同本体素材の体長方向の荷重―伸長率ヒステリシス曲線である。
【図４】図４Ａは本発明の一実施例のスポーツ用タイツにおけるパワー部の体周方向の荷重―伸長率ヒステリシス曲線、図４Ｂは同本体素材部の体周方向の荷重―伸長率ヒステリシス曲線である。
【発明を実施するための形態】
【０００９】
本発明は、第１の生地と第２の生地で少なくとも構成されるスポーツ用タイツである。第１の生地と第２の生地は、どちらか一方が表地となるときは他方は裏地になる、いわゆるリバーシブル使いができる。また、第１の生地と第２の生地以外にも、例えば腰の位置のゴムベルトや腰ひもを含んでも良い。第１の生地と第２の生地は編み物であるのが好ましい。編み物であれば、目付は軽く、伸縮性は高く維持でき、運動機能を妨げることはない。
【００１０】
第１の生地と第２の生地は編み物であり、それぞれの目付は９０〜２００ｇ／ｍ2であり、好ましくは１００〜１６０ｇ／ｍ2であり、さらに好ましくは１１０〜１３０ｇ／ｍ2である。目付が前記の範囲であれば、全体の質量を軽くし、着用者の負担を少なくできる。
【００１１】
第１の生地と第２の生地は接着剤で積層一体化されている接着部と、前記両生地が分離している非接着部を含む。接着部は強い伸縮性となり、非接着部は弱い伸縮性となる。また、接着部は、接着部が独立した島部で構成されている。これにより通気性を高く保てる。さらに、接着部は所定伸長率における応力が部分的に異なる。例えば強い着圧性を出したい部分には接着面積率を高くして所定伸長率における応力を高くし、弱い着圧性を出したい部分には所定伸長率における応力を低くし、着圧性が必要ない部分は非接着部とする。ここで所定伸長率とは、例えば伸長率２０〜１００％の範囲のある一点をいう。例えば伸長率２０％，４０％，６０％，８０％，１００％のいずれかの点をいう。
【００１２】
接着部は、ドット状及び／又はハニカム状であることが好ましい。これにより、通気性を高く維持しつつ生地の所定伸長率における応力を高くでき、あるいは幾つかの段階の同応力に制御できる。
【００１３】
接着部の接着面積率は、５５％以上６５％未満の部分と、３５％以上４５％未満の部分と、３５％未満の部分を含むことが好ましい。これにより、積層一体化生地の所定伸長率における応力の高いものから低いものまでを得ることができる。具体的には、接着面積率が高い部分は高応力となり、接着面積率が低い部分は低応力となる。
【００１４】
第１の生地と第２の生地の非接着部は、少なくとも臀部及び膝裏部に存在することが好ましい。この部分は着圧が無くても良い領域である。
【００１５】
前記接着部は荷重１４．７Ｎで伸長率は４０〜８０％が好ましい。前記伸長率であれば筋肉をサポートする機能として十分である。また、接着部及び非接着部は、ともに１４．７Ｎの荷重を掛けた際の体長方向の伸長率は周囲方向の伸長率よりも高いことが好ましい。これにより、体長方向の伸長率が相対的に高い人体の運動機能性を妨げることがない。具体的には下記の範囲が好ましい。
（１）接着部：体長方向の伸長率は周囲方向の伸長率の１．１〜２倍、好ましくは１．２〜１．８倍
（２）非接着部：体長方向の伸長率は周囲方向の伸長率の１．１〜３倍、好ましくは１．５〜２．５倍
【００１６】
本発明のスポーツ用タイツは、いずれの箇所においてもＪＩＳ  Ｌ  １０９６  Ａ法(フラジール法)試験で１０〜７０ｃｍ3／ｃｍ2・ｓの通気性を有するのが好ましい。さらに好ましい通気性は４０〜７０ｃｍ3／ｃｍ2・ｓである。通気性が前記の範囲であれば涼しく着用でき、汗をかいても乾き易く、着心地も良い。
【００１７】
前記スポーツ用タイツは、ロングタイツ１着当たりの質量が８０〜１６５ｇであるのが好ましく、さらに好ましくは１００〜１６０ｇである。前記の範囲であれば、さらに軽く、着用者の負担を少なくし、運動機能性の高いスポーツ用タイツを提供できる。とくにマラソンランナーの場合は１ｇでも軽いほうが有利であり、軽いタイツは好適である。
【００１８】
前記第１の生地と第２の生地は相互に表地にも裏地にもなり、リバーシブル着用が可能であるのが好ましい。このようにすると、好みに合わせた生地面を選択できるとともに、着用期間も長くでき、ランナーにとっては都合が良い。
【００１９】
前記スポーツ用タイツの裾はたち切りされていてもよい。たち切りとはカットしたままの状態をいう。たち切りができるのは、両生地が接着剤で積層一体化されている接着部が独立した島部で構成されており、前記島部によってほつれは止まるからである。細かい島部であればほつれは全く発生しない。たち切りすることにより、タイツの質量を軽くでき、製造コストも安くできる。
【００２０】
生地は編み物生地が好ましい。例えば、丸編、ヨコ編、タテ編（トリコット編、ラッセル編を含む）、パイル編等を含み、平編、天竺編、リブ編、スムース編（両面編）、ゴム編、パール編、デンビー組織、コード組織、アトラス組織、鎖組織、挿入組織などがある。前記生地は、縫製によってタイツとする。編み物生地に用いる繊維は、ポリエチレンテレフタレート（ポリエステル）フィラメント糸、同紡績糸、ナイロンフィラメント糸、同紡績糸、ポリウレタンフィラメント糸あるいはこれらの組み合わせが好ましい。
【００２１】
第１の生地と第２の生地を積層一体化するための接着剤は、弾性（エラスチック性）のある樹脂が好ましく、具体的にはポリウレタン、シリコーンゴム、シリコーンゲル等が好ましい。これらの樹脂は液状樹脂の状態で前記両生地の一方にプリント加工により塗布し、濡れている状態のときに他方の生地を貼り合わせ、加熱硬化させることにより積層一体化できる。
【００２２】
以下図面を用いて説明する。以下の図面において同一符号は同一物を示す。また、タイツの各部分は人体の部分に置き換えて説明する。図１Ａは本発明の一実施例のスポーツ用タイツ（ロングタイツ）の正面図、図１Ｂは同裏面図、図１Ｃは同右側面図である。図１Ａ−Ｃにおいて、ドットは第１の生地と第２の生地を積層一体化している接着部を示し、実線は縫製ラインを示す。縫製ラインにはドット状接着部を形成しておく。これによりほつれが防げる。このタイツ１は、腰部２と、腰部２の上のゴムベルト部５と、脚部３と、下腹部６と、脚部の裾のたち切り部１０の各パーツを含む。各接着部と非接着部は次のとおりである。
（１）ハニカム状接着部
膝上部分８は対辺の長さ約５０ｍｍのハニカム状接着部であり、接着面積率５５％以上６５％未満の部分である。
（２）ドット状高密度接着部
腰部２、鼠蹊部〜内転筋部４ａ、膝回り部４ｂ〜４ｃ、脛部４ｄ、臀部周囲部４ｆは直径約２ｍｍのドット状接着部（ドット間スペース約２ｍｍ）であり、接着面積率３５％以上４５％未満の部分である。このドット状高密度接着部はハムストリング部４ｇとふくらはぎ部４ｅの部分は非接着部と筋状に形成され、一部はドット状低密度接着部９ｂ−９ｅが混在している。
（３）ドット状低密度接着部
ドット状低密度接着部は大腿四頭筋部９ａと、前記ハムストリング部４ｇのドット状高密度接着部間の一部と、ふくらはぎ部４ｅの一部と、膝下部９ｆに形成している。接着面積率２５％以上３５％未満の部分である。下腹部６は直径約２ｍｍのドット状接着部（ドット間スペース約２０ｍｍ）であり、接着面積率約０．３〜２％の部分である。
（４）非接着部
大腿四頭筋の一部７ａ、膝上部７ｂ、ふくらはぎの上部から膝裏７ｃ、臀部７ｄは非接着部である。接着面積率は０％である。
【００２３】
図２Ａは本発明の一実施例のスポーツ用タイツにおけるハニカム状接着部の模式的説明図、図２Ｂは同ドット状接着部（高密度）の模式的説明図、図２Ｃは同ドット状接着部（低密度）の模式的説明図である。図２Ａのハニカム状接着部１４は、ハニカム状接着剤１３により第１の生地１１と第２の生地１２を積層一体化している。図２Ｂのドット状高密度接着部１６は、ドット状接着剤１５により第１の生地１１と第２の生地１２を積層一体化している。図２Ｃのドット状低密度接着部１８は、ドット状接着剤１７により第１の生地１１と第２の生地１２を積層一体化している。
【実施例】
【００２４】
以下実施例を用いてさらに具体的に説明する。なお、本発明は下記の実施例に限定して解釈されるものではない。
【００２５】
（実施例１）
（１）第１の生地
ナイロンマルチフィラメント糸（単繊維繊度：０．９７ｄｅｃｉｔｅｘ，  総繊度：３３ｄｅｃｉｔｅｘ，構成本数  ３４本，生糸）７７質量％、ポリウレタンフィラメント糸（単繊維繊度：２２ｄｅｃｉｔｅｘ）２３質量％を使用し、５４ゲージの丸編機でスムース組織の編み物を作成した。目付は１２２ｇ／ｍ2、通気性は６２．４ｃｍ3／ｃｍ2・ｓであった。この編み物はブラックに染色した。
（２）第２の生地
ナイロンマルチフィラメント糸（単繊維繊度：０．９７ｄｅｃｉｔｅｘ，  総繊度：３３ｄｅｃｉｔｅｘ，構成本数  ３４本，生糸）７７質量％、ポリウレタンフィラメント糸（単繊維繊度：２２ｄｅｃｉｔｅｘ）２３質量％を使用し、５４ゲージの丸編機でスムース組織の編み物を作成した。目付は１２２ｇ／ｍ2、通気性は６９．８ｃｍ3／ｃｍ2・ｓであった。この編み物はブルーに染色した。
（３）第１の生地と第２の生地の積層一体化
第２の生地に対してプリント加工により、ポリウレタン液状樹脂（２５℃における粘度５５，０００〜６５，０００ｃｐｓ）を塗布し、濡れている状態のときに第１の生地を貼り合わせ、その後加熱硬化させた。接着部はドット状のものとハニカム状のものであった。
（ａ）ハニカム状接着部
接着部の接着面積率は、約６０％の部分(６０％ドット)とした。
（ｂ）ドット状高密度接着部
接着部の接着面積率は、約４０％の部分(４０％ドット)とした。
（ｃ）ドット状低密度接着部
接着部の接着面積率は、約３０％(３０％ドット)とした。
この積層生地の伸度と応力は表１〜２のとおりであり、荷重―伸度測定データは表３のとおりである。
【００２６】
【表１】
0006391530.tif 000002
【００２７】
【表２】
0006391530.tif 000003
【００２８】
図３Ａは本発明の一実施例のスポーツ用タイツにおけるパワー部の体長方向の荷重―伸長率ヒステリシス曲線、図３Ｂは同本体部分の体長方向の荷重―伸長率ヒステリシス曲線、図４Ａは同パワー部の体周方向の荷重―伸長率ヒステリシス曲線、図４Ｂは同本体部の体周方向の荷重―伸長率ヒステリシス曲線である。これにより、接着部は荷重１４．７Ｎで伸長率は４０〜８０％であり、かつ体長方向より体周方向の伸長率が低く、非接着部は、荷重４．９〜１４．７Ｎの範囲において、体長方向より体周方向の伸長率が低いことが分かる。
【００２９】
（４）タイツの縫製
前記のようにして得られた積層生地を用いて、図１Ａ-Ｃに示すロングタイプのタイツを縫製した。下腹部６の接着面積率は約０．８％とした。このロングタイツの１着当たりの質量は１５５ｇであった。これは従来の市販品ロングタイツ１着１８５ｇ以上に比べて優位性のある軽さであった。
【００３０】
（５）タイツの着用試験
得られたタイツの着用試験を行った。比較として従来の市販品ロングタイツ１着１８５ｇのもの（単層編み物）を用いた。その結果、本実施例品は着圧感は従来品と同等であったが、軽量であることと、通気性が高いことから、全体としての着用感は従来品よりははるかに優れており、着用者の負担を少なくし、運動機能性の高いスポーツ用タイツであることが確認できた。また、この実施例のタイツは第１の生地と第２の生地は相互に表地にも裏地にもなり、リバーシブル着用が可能であった。
【産業上の利用可能性】
【００３１】
本発明のスポーツ用タイツは、マラソン、ジョギング、トレイルラン、散歩、登山等のタイツとして好適であるほか、様々なスポーツにも好適である。とくにマラソンなどの競技用タイツとして好適である。
【符号の説明】
【００３２】
１  タイツ
２  腰部（ドット状高密度接着部）
３  脚部
４ａ  鼠蹊部〜内転筋部（ドット状高密度接着部）
４ｂ〜４ｃ  膝回り部（ドット状高密度接着部）
４ｄ  脛部（ドット状高密度接着部）
４ｅ  ふくらはぎ部（ドット状高密度接着部と低密度接着部と非接着部の混在部）
４ｆ  臀部周囲部（ドット状高密度接着部）
４ｇ  ハムストリング部（ドット状高密度接着部と低密度接着部と非接着部の混在部）
５  ゴムベルト部
６  下腹部（ドット状低密度接着部）
７ａ  大腿四頭筋の一部（非接着部）
７ｂ  膝上部（非接着部）
７ｃ  ふくらはぎの上部から膝裏（非接着部）
７ｄ  臀部（非接着部）
８  膝上部分（ハニカム状接着部）
９ｂ−９ｅ  ハムストリング部のドット状低密度接着部
９ｆ  膝下部（ドット状低密度接着部）
１０  裾のたち切り部
１１  第１の生地
１２  第２の生地
１３  ハニカム状接着剤
１４  ハニカム状接着部
１５，１７  ドット状接着剤
１６  ドット状高密度接着部
１８  ドット状低密度接着部
【図１】
0006391530.tif 000004
【図２】
0006391530.tif 000005
【図３】
0006391530.tif 000006
【図４】
0006391530.tif 000007